(57)【要約】【課題】本発明は、優れた粘性を示し、布帛への定着画像の摩擦堅牢性及びフィルムへの耐擦過性に優れるインク組成物の得られる分散液、これを用いたインクジェット記録用インク組成物、及びインクジェット記録方法に関する。【解決手段】  アニオン基又はカチオン基を導入した変性ポリビニルアルコールと２個以上のハロゲン原子を有するトリアジン化合物とにより合成される樹脂と、非水溶性色材と、水と、を含有する分散液、当該分散液を含む、インクジェット記録用インク組成物、及び当該インク組成物を、記録ヘッドから吐出して被記録媒体へ付着させるインク付着工程を含む、インクジェット記録方法。【選択図】なし【特許請求の範囲】
【請求項１】
アニオン基又はカチオン基を導入した変性ポリビニルアルコールと、２個以上のハロゲン原子を有するトリアジン化合物と、により合成される樹脂と、
非水溶性色材と、
水と、
を含有する分散液。
【請求項２】
前記樹脂が、前記トリアジン化合物由来の残存ハロゲン原子を有する、請求項１に記載の分散液。
【請求項３】
前記トリアジン化合物が、３個のハロゲン原子を有するトリアジン化合物である、請求項１又は２に記載の分散液。
【請求項４】
活性水素基を含むポリウレタン系樹脂をさらに含有する、請求項１〜３のいずれか１項に記載に記載の分散液。
【請求項５】
前記樹脂が、前記変性ポリビニルアルコールと、前記トリアジン化合物とを５０℃以上７０℃未満の温度で反応させて合成される、請求項１〜４のいずれか１項に記載の分散液。
【請求項６】
請求項１〜５のいずれか１項に記載の分散液を含む、インクジェット記録用インク組成物。
【請求項７】
請求項６に記載のインク組成物を、記録ヘッドから吐出して被記録媒体へ付着させるインク付着工程を含む、インクジェット記録方法。
【請求項８】
前記被記録媒体が、表面にヒドロキシ基を有する、請求項７に記載のインクジェット記録方法。
【請求項９】
前記インク付着工程と同時又はその後に、前記ヒドロキシ基と前記樹脂中の前記ハロゲン原子との反応温度以上に、前記被記録媒体を加熱する加熱工程を含む、請求項８に記載のインクジェット記録方法。
【請求項１０】
前記加熱工程における加熱温度が、６０℃以上である、請求項９に記載のインクジェット記録方法。
【発明の詳細な説明】
【技術分野】
【０００１】
本発明は、分散液、インクジェット記録用インク組成物、及びインクジェット記録方法に関する。
【背景技術】
【０００２】
インクジェット記録方法はインク組成物の液滴をノズルから飛翔させ、紙等の被記録媒体に付着させて印刷を行う記録方法である。このインクジェット記録方法は、高解像度且つ高品位な画像を高速で印刷できるという特徴を有しており、様々な技術分野で用いられるようになってきている。そして、近年、布への捺染印刷や、ポリプロピレン等のフィルムへの印刷の要望が高まっている。
【０００３】
例えば、特許文献１には、塩化シアヌルを、約３当量の第２の化合物または第２の化合物の混合物と反応させ、全反応性塩素を置換して置換トリアジンを形成させるステップ；および
前記置換トリアジンを顔料の表面と反応させ、表面改質顔料を形成させるステップを含む、顔料の改質方法が記載されている。
【先行技術文献】
【特許文献】
【０００４】
【特許文献１】特開２０１５−１４５４９７号公報
【発明の概要】
【発明が解決しようとする課題】
【０００５】
布帛、フィルム等の被記録媒体へのインクジェット記録方法において、定着画像の堅牢性を確保するために、インク組成物中にポリウレタン等の定着樹脂を混合して、熱溶融又は造膜により定着樹脂中に色材を分散させて強度を持たせる手法が用いられる。
一方で定着樹脂とは別に、色材分散剤が色材を分散するのに用いられる。当該色材分散剤は、定着樹脂と色材の間に入ることで画像の定着を阻害しやすい。これに対して、定着樹脂を多く用いると、インク組成物の粘度が上昇しやすく、記録ヘッドの目詰まりの原因となりやすい。
また、定着樹脂に樹脂エマルションを使用すると、樹脂粒子が布帛の繊維にとどまらないので多く用いる必要があったり、インク組成物中で沈降が生じやすくなる。さらに、各種の被記録媒体との密着性を向上させる手法としては、被記録媒体と画像を密着させるアンカー剤を塗布する手法がとられる。しかしながら、被記録媒体の材料コストアップ、塗布装置等の装置の大型化など招いてしまう。
【０００６】
特許文献１のインク組成物は、塩化シアヌルを置換した置換トリアジンと顔料とを反応させた自己分散型顔料は、塩化シアヌルを全置換しているため、セルロースの水酸基やフィルム表面の水酸基と反応する部位がなくなり摩擦堅牢性が高まらない。
【課題を解決するための手段】
【０００７】
本発明者らは、アニオン基又はカチオン基を導入した変性ポリビニルアルコールと、２個以上のハロゲン原子を有するトリアジン化合物と、により合成される樹脂を用いることで、優れた粘性を示す分散液が得られ、さらには、布帛への定着画像の摩擦堅牢性及びフィルムへの定着画像の摩耐擦過性に優れるインク組成物が得られうることを見出した。
【０００８】
すなわち、本発明に係る分散液は、アニオン基又はカチオン基を導入した変性ポリビニルアルコールと２個以上のハロゲン原子を有するトリアジン化合物とにより合成される樹脂と、非水溶性色材と、水と、を含有する。
当該樹脂は、好ましくは、前記トリアジン化合物由来の残存ハロゲン原子を有し、好ましくは前記変性ポリビニルアルコールと、前記トリアジン化合物とを５０℃以上７０℃未満の温度で反応させて合成される。
当該トリアジン化合物は、好ましくは、３個のハロゲン原子を有するトリアジン化合物である。
当該分散液は、好ましくは、活性水素基を含むポリウレタン系樹脂をさらに含有する。
【０００９】
本発明に係るインクジェット記録用インク組成物は、好ましくは当該分散液を含む。
本発明に係るインクジェット記録方法は、当該インク組成物を、記録ヘッドから吐出して被記録媒体へ付着させるインク付着工程を含む。
当該被記録媒体は、好ましくは、表面にヒドロキシ基を有する。
当該インクジェット記録方法は、好ましくは、当該インク付着工程と同時又はその後に、前記ヒドロキシ基と前記樹脂中の前記ハロゲン原子との反応温度以上に、前記被記録媒体を加熱する加熱工程を含む。
当該加熱工程における加熱温度は、好ましくは、６０℃以上である。
【発明を実施するための形態】
【００１０】
以下、本発明の実施の形態（以下、「本実施形態」という。）について詳細に説明するが、本発明はこれに限定されるものではなく、その要旨を逸脱しない範囲で様々な変形が可能である。
【００１１】
分散液
本実施形態の分散液は、アニオン基又はカチオン基を導入した変性ポリビニルアルコール（以下、単に「変性ポリビニルアルコール」ともいう）と、２個以上のハロゲン原子を有するトリアジン化合物（以下、単に「トリアジン化合物」ともいう）と、により合成される樹脂（以下、単に「樹脂（Ａ）」ともいう）と、非水溶性色材と、水と、を含有する。
上述の分散液によれば、優れた粘性を示し、布帛への定着画像の摩擦堅牢性及びフィルムへの定着画像の摩耐擦過性に優れるインク組成物が得られる。
【００１２】
樹脂（Ａ）
樹脂（Ａ）は、好ましくはトリアジン化合物由来の残存ハロゲン原子を有する。残存ハロゲン原子を有することで、印刷後に、被記録媒体表面のヒドロキシ基とさらに反応し、摩擦堅牢性及び耐擦過性に優れるインク組成物が得られる。
【００１３】
変性ポリビニルアルコールは、アニオン基又はカチオン基を有することで、非水溶性色材の水中での高い分散性が得られ、分散液又はインク組成物の粘度を低くすることができる。
「アニオン基」とは、インク組成物中で、遊離し、変性ポリビニルアルコールの分子鎖にアニオンが導入される基を意味する。
「カチオン基」とは、インク組成物中で、遊離し、変性ポリビニルアルコールの分子鎖にアニオンが導入される基を意味する。
アニオン基としては、特に限定されないが、例えば、スルホ基、カルボキシル基又はこれらの塩が挙げられる。
カチオン基としては、特に限定されないが、例えば、４級アンモニウム基、アミノ基又はその塩が挙げられる。
【００１４】
変性ポリビニルアルコールのけん化度は、好ましくは３０ｍｏｌ％以上１００ｍｏｌ％以下であり、より好ましくは５０ｍｏｌ％以上１００ｍｏｌ％以下であり、さらに好ましくは７０ｍｏｌ％以上１００ｍｏｌ％以下である。当該けん化度を有することで、後述するトリアジン化合物との反応し、摩擦堅牢性及び耐擦過性に優れるインク組成物が得られる。
「けん化度」とは、変性ポリビニルアルコール中に含まれるモノマー単位のうち、ヒドロキシ基が導入されたモノマー単位の割合（ｍｏｌ％）を意味する。
【００１５】
変性ポリビニルアルコールの粘度は、好ましくは０．５ｍＰａ・ｓ以上１００ｍＰａ・ｓ以下であり、より好ましくは１．０ｍＰａ・ｓ以上５０ｍＰａ・ｓ以下であり、さらに好ましくは１．５ｍＰａ・ｓ以上１０ｍＰａ・ｓ以下である。当該粘度を示す重合度の変性ポリビニルアルコールを用いることで、優れた摩擦堅牢性及び耐擦過性を示しながら、低い粘度を示す分散液が得られる。
当該粘度は、変性ポリビニルアルコールの４質量％の水溶液において、２０℃で測定した粘度とする。
【００１６】
変性ポリビニルアルコールとしては、例えば、スルホン酸変性ポリビニルアルコール（市販品としては、例えば、ゴーセネックス（登録商標）シリーズのＬ−３２６６、ＣＫＳ−５０（以上製品名、日本合成化学工業株式会社製））、４級アンモニウム変性ポリビニルアルコール（市販品としては、例えば、ゴーセネックス（登録商標）シリーズのＫ−４３４（以上製品名、日本合成化学工業株式会社製））が挙げられる。
これらの中でも、アニオン基を導入した変性ポリビニルアルコールが好ましく、スルホン酸変性ポリビニルアルコールがより好ましい。
【００１７】
トリアジン化合物は、２個以上のハロゲン原子を有する。２個以上のハロゲン原子を有することで、トリアジン化合物は、変性ポリビニルアルコールと反応後、さらに、他のヒドロキシ基の反応することができ、優れた摩擦堅牢性及び耐擦過性を示す。
トリアジン化合物は、好ましくは２個又は３個のハロゲン原子を有し、より優れた粘性及び耐擦過性を得る観点から、より好ましくは３個のハロゲン原子を有する。
【００１８】
トリアジン化合物としては、特に限定されないが、例えば、２，４，６−トリクロロ−１，３，５−トリアジン（別名：塩化シアヌル）、２，４−ジクロロ−１，３，５−トリアジン、２−（４−ビフェニリル）−４,６−ジクロロ−１，３，５−トリアジン、２−（３−カルボキシアニリノ）−４，６−ジクロロ−１，３，５−トリアジン、２，４−ジクロロ−６−フェニル−１，３，５−トリアジン、２，４−ジクロロ−６−モルホリノ−１，３，５−トリアジンが挙げられる。これらは、１種又は２種以上を組み合わせて用いてもよい。
これらの中でも、２，４，６−トリクロロ−１，３，５−トリアジン、２，４−ジクロロ−１，３，５−トリアジンが好ましく、より優れた粘性及び耐擦過性を得る観点から、２，４，６−トリクロロ−１，３，５−トリアジンが好ましい。
【００１９】
樹脂（Ａ）において、トリアジン化合物のハロゲン原子と変性ポリビニルアルコールのヒドロキシ基との当量比は、ハロゲン原子／ヒドロキシ基として、好ましくは１２０／１００〜３００／１００であり、より好ましくは１３０／１００〜２５０／１００であり、さらに好ましくは１４０／１００〜２２０／１００である。
【００２０】
樹脂（Ａ）において、トリアジン化合物の一分子中のハロゲン原子数をａ、トリアジン化合物のモル量をｘ（ｍｏｌ）、変性ポリビニルアルコールのヒドロキシ基（ＯＨ基）のモル量をｙ（ｍｏｌ）とした場合、以下の式（１ａ）を満たすことが好ましく、以下の式（１ｂ）を満たすことがより好ましく、以下の式（１ｃ）を満たすことがさらに好ましい。
０．５≦（ｘ×ａ−ｙ）／ｘ≦２．０    （１ａ）
０．７≦（ｘ×ａ−ｙ）／ｘ≦１．８    （１ｂ）
０．８≦（ｘ×ａ−ｙ）／ｘ≦１．６    （１ｃ）
上記の式を満たすことで、樹脂（Ａ）中に、ハロゲン原子が残りやすくなり、印刷後の摩擦堅牢性及び耐擦過性を向上させることができる。
【００２１】
樹脂（Ａ）は、変性ポリビニルアルコールと、トリアジン化合物と、により合成される。
樹脂（Ａ）は、特に限定されないが、好ましくは、変性ポリビニルアルコールと、トリアジン化合物とを５０℃以上７０℃未満の温度で反応させて合成される。
反応は、例えば、水媒体中で、変性ポリビニルアルコールと、トリアジン化合物とを混合し、懸濁させて反応させてもよい。
反応温度は、好ましくは５０℃以上７０℃未満であり、より好ましくは５５℃以上６５℃以下である。
反応における当量比（Ｘ基／ＯＨ基）は、上述の範囲が好ましい。また、当該反応において、上述の式（１ａ）、式（１ｂ）、又は式（１ｃ）を満たすことがより好ましい。
【００２２】
本実施形態の分散液において、樹脂（Ａ）の含有量は、分散液全量（１００質量％）に対して、好ましくは０．５質量％以上４０質量％以下であり、より好ましくは１．０質量％以上３０質量％以下であり、さらに好ましくは２．０質量％以上２０質量％以下である。
本実施形態の分散液において、非水溶性色材と樹脂（Ａ）との質量比は、非水溶性色材／樹脂（Ａ）として、好ましくは４０／６０〜９０／１０であり、より好ましくは５０／５０〜８０／２０であり、さらに好ましくは５５／４５〜７５／２５である。
【００２３】
非水溶性色材
本実施形態の非水溶性色材としては、特に限定されないが、顔料又は油溶性染料が挙げられる。
油溶性染料としては、特に限定されないが、例えば、分散染料、建染染料、又は有機溶剤溶解性染料等を用いることができる。
【００２４】
本実施形態の顔料としては、特に限定されないが、より具体的には、以下のものが挙げられる。
【００２５】
ブラックインクに使用されるカーボンブラックとしては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学株式会社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００２６】
ホワイトインクに使用される顔料としては、特に限定されないが、例えば、Ｃ．Ｉ．ピグメントホワイト  ６、１８、２１、酸化チタン、酸化亜鉛、硫化亜鉛、酸化アンチモン、酸化ジルコニウム、白色の中空樹脂粒子及び高分子粒子が挙げられる。
【００２７】
イエローインクに使用される顔料としては、特に限定されないが、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００２８】
マゼンタインクに使用される顔料としては、特に限定されないが、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８：２、４８：５、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、及びＣ．Ｉ．ピグメントヴァイオレット  １９、２３、３２、３３、３６、３８、４３、５０が挙げられる。
【００２９】
シアンインクに使用される顔料としては、特に限定されないが、例えば、Ｃ．Ｉ．ピグメントブルー  １、２、３、１５、１５：１、１５：２、１５：３、１５：３４、１５：４、１６、１８、２２、２５、６０、６５、６６、及びＣ．Ｉ．バットブルー  ４、６０が挙げられる。
【００３０】
また、上記以外の顔料としては、特に限定されないが、例えば、Ｃ．Ｉ．ピグメントグリーン  ７，１０、Ｃ．Ｉ．ピグメントブラウン  ３，５，２５，２６、及びＣ．Ｉ．ピグメントオレンジ  １，２，５，７，１３，１４，１５，１６，２４，３４，３６，３８，４０，４３，６３が挙げられる。
【００３１】
顔料の平均粒子径は、本発明の作用効果をより有効かつ確実に奏する観点から、好ましくは５０ｎｍ以上３００ｎｍ以下であり、より好ましくは５５ｎｍ以上２００ｎｍ以下であり、さらに好ましくは６０ｎｍ以上１５０ｎｍ以下であり、よりさらに好ましくは６５ｎｍ以上１００ｎｍである。なお、本明細書における平均粒子径は、特に明示がない限り体積基準のものである。測定方法としては、例えば、レーザー回折散乱法を測定原理とする粒度分布測定装置により測定できる。粒度分布測定装置としては、例えば、動的光散乱法を測定原理とする粒度分布計（例えば、日機装株式会社（Ｎｉｋｋｉｓｏ  Ｃｏ．，  Ｌｔｄ．）製のマイクロトラックＵＰＡ）が挙げられる。
【００３２】
本実施形態の分散液において、非水溶性色材の含有量は、分散液全量１００質量％に対して、好ましくは１．０質量％以上２５質量％以下であり、より好ましくは２．０質量％以上２０質量％以下であり、さらに好ましくは３．０質量％以上１５質量％以下である。
【００３３】
水
本実施形態のインク組成物は、水を含有する。水としては、特に限定されないが、例えば、イオン交換水、限外濾過水、逆浸透水、及び蒸留水等の純水、並びに超純水が挙げられる。
本実施形態の分散液において、水の含有量は、分散液全量１００質量％に対して、好ましくは６０質量％以上９９質量％以下であり、より好ましくは７０質量％以上９５質量％以下であり、さらに好ましくは７５質量％以上９０質量％以下である。
【００３４】
ポリウレタン系樹脂
本実施形態の分散液は、摩擦堅牢性及び耐擦過性をより向上させる観点から、活性水素基を含むポリウレタン系樹脂（以下、単に「ポリウレタン系樹脂」ともいう）をさらに含有する。ポリウレタン系樹脂に含まれる活性水素基が、樹脂（Ａ）に含まれるハロゲン原子と反応し、架橋構造を形成するため、摩擦堅牢性及び耐擦過性がより向上すると考えられるが、要因はこれに限定されない
活性水素基としては、特に限定されないが、ヒドロキシ基、アミノ基が挙げられる。これらの中でも、ヒドロキシ基が好ましい。
ポリウレタン系樹脂としては、ウレタン結合以外に、主鎖にエーテル結合を含むポリエーテル型ウレタン樹脂、主鎖にエステル結合を含むポリエステル型ウレタン樹脂、主鎖にカーボネート結合を含むポリカーボネート型ウレタン樹脂が挙げられる。これらのウレタン樹脂は、１種を単独で、又は２種以上を組み合わせて用いられる。
【００３５】
ポリウレタン系樹脂は、好ましくは樹脂粒子として添加される。樹脂粒子（以下、「樹脂分散体」、「樹脂エマルジョン」ともいう。）は、樹脂を含む粒子である。本実施形態の樹脂粒子は、水に安定に分散させるために必要な親水成分が導入された自己分散型の樹脂粒子（自己分散型樹脂粒子）であってもよいし、外部乳化剤の使用により水分散性となる樹脂粒子であってもよい。
樹脂粒子の平均粒子径は、本発明の作用効果をより有効にかつ確実に奏する観点から、好ましくは５０ｎｍ以上３００ｎｍ以下であり、より好ましくは５５ｎｍ以上２００ｎｍ以下であり、さらに好ましくは６０ｎｍ以上１５０ｎｍ以下であり、よりさらに好ましくは６５ｎｍ以上１００ｎｍ以下である。樹脂粒子の平均粒子径は、例えば、顔料の平均粒子径の測定方法として例示した測定方法で測定できる。
【００３６】
ポリウレタン系樹脂の市販品としては、ＵＷ−１５０１Ｆ、ＵＷ−５００２（以上製品名、宇部興産株式会社製）、タケラック（登録商標）シリーズのＷ−６０６１、Ｗ−６１１０、ＷＳ−６０２１（以上製品名、三井化学株式会社製）、ユーコート（登録商標）シリーズのＵＸ−４８５、ＵＸ−１５０、ＵＸ−３９０、ＵＸ−２００（以上製品名、三洋化成工業株式会社製）が挙げられる。
【００３７】
本実施形態の分散液において、ポリウレタン系樹脂を含有する場合、ポリウレタン系樹脂の含有量は、本発明の作用効果をより有効かつ確実に奏する観点から、分散液全量１００質量％に対して、好ましくは１．０質量％以上２０質量％以下であり、より好ましくは２．０質量％以上１５質量％以下であり、さらに好ましくは３．０質量％以上１０質量％以下である。
本実施形態の分散液において、ポリウレタン系樹脂を含有する場合、樹脂（Ａ）とポリウレタン系樹脂の質量比（樹脂（Ａ）／ポリウレタン系樹脂）は、本発明の作用効果をより有効かつ確実に奏する観点から、好ましくは３０／７０〜８０／２０であり、より好ましくは４０／６０〜７０／３０であり、さらに好ましくは４５／６５〜６５／３５である。
【００３８】
本実施形態の分散液は、分散液中に存在する酸又は生成する酸を中和する目的で、脱酸剤を含有してもよい。脱酸剤としては、特に限定されないが、例えば、トリエチルアミン、トリエタノールアミン等のアミン化合物、水酸化ナトリウム、水酸化カリウムが挙げられる。
本実施形態の分散液において、脱酸剤の含有量は、分散液全量１００質量％に対して、好ましくは０．５質量％以上１０質量％以下であり、より好ましくは１．０質量％以上８．０質量％以下であり、さらに好ましくは２．０質量％以上５．０質量％以下である。
【００３９】
インク組成物
本実施形態のインクジェット記録用インク組成物（以下、単に「インク組成物」ともいう）は、上述の本実施形態の分散液を含む。
本実施形態のインク組成物において、樹脂（Ａ）の含有量は、インク組成物全量１００質量％に対して、好ましくは０．１質量％以上３０質量％以下であり、より好ましくは０．５質量％以上２０質量％以下であり、さらに好ましくは１．０質量％以上１０質量％以下である。
本実施形態のインク組成物において、非水溶性色材の含有量は、インク組成物全量１００質量％に対して、好ましくは０．５質量％以上２０質量％以下であり、より好ましくは１．０質量％以上１５質量％以下であり、さらに好ましくは２．０質量％以上１０質量％以下である。
非水溶性色材と樹脂（Ａ）の質量比は上述の分散液における範囲が好ましい。
本実施形態のインク組成物において、ポリウレタン系樹脂を含有する場合、ポリウレタン系樹脂の含有量は、インク組成物全量１００質量％に対して、好ましくは０．５質量％以上２０質量％以下であり、より好ましくは０．８質量％以上１０質量％以下であり、さらに好ましくは１．０質量％以上５．０質量％以下である。
【００４０】
水溶性有機溶剤
本実施形態のインク組成物は、粘度調整及び保湿効果の観点から、水溶性有機溶剤をさらに含有していてもよい。
【００４１】
水溶性有機溶剤としては、特に限定されないが、例えば、低級アルコール類（例えば、メタノール、エタノール、１−プロパノール、イソプロパノール、１−ブタノール、２−ブタノール、イソブタノール、２−メチル−２−プロパノール、及び１，２−ヘキサンジオール）、グリコール類（例えば、エチレングリコール、ジエチレングリコール、トリエチレングリコール、テトラエチレングリコール、ペンタエチレングリコール、プロピレングリコール、ジプロピレングリコール、及びトリプロピレングリコール）、グリセリン、アセチン類（例えば、モノアセチン、ジアセチン、及びトリアセチン）、グリコール類の誘導体（例えば、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、テトラエチレングリコールジメチルエーテル、及びテトラエチレングリコールジエチルエーテル）、１−メチル−２−ピロリドン、β−チオジグリコール、及びスルホランが挙げられる。これらの水溶性有機溶剤は、１種を単独で、又は２種以上を組み合わせて用いられる。
【００４２】
水溶性有機溶剤の含有量は、インク組成物全量１００質量％に対して、好ましくは１．０質量％以上５０質量％以下であり、より好ましくは５．０質量％以上４０質量％以下であり、さらに好ましくは１０質量％以上３０質量％以下である。
【００４３】
界面活性剤
本実施形態のインク組成物は、インクジェット記録方式でインク組成物を安定に吐出させることができ、かつ、インク組成物の浸透を適切に制御できる観点から、好ましくは界面活性剤をさらに含有する。界面活性剤としては、特に限定されないが、例えば、アセチレングリコール系界面活性剤（例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物）、フッ素系界面活性剤（例えば、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、及びパーフルオロアルキルアミンオキサイド化合物）、及びシリコーン系界面活性剤（例えば、ポリシロキサン系化合物、及びポリエーテル変性オルガノシロキサン）が挙げられる。
【００４４】
界面活性剤の含有量は、本発明の作用効果をより有効かつ確実に奏する観点から、インク組成物全量１００質量％に対して、好ましくは０．１質量％以上５．０質量％以下であり、より好ましくは０．２質量％以上３．０質量％以下であり、さらに好ましくは０．２質量％以上１．０質量％以下である。
【００４５】
本実施形態のインク組成物は、その他の添加剤として、柔軟剤、ワックス、溶解助剤、粘度調整剤、酸化防止剤、防カビ・防腐剤、防黴剤、腐食防止剤、分散に影響を与える金属イオンを捕獲するためのキレート化剤（例えば、エチレンジアミン四酢酸ナトリウム）等の、種々の添加剤を適宜含有してもよい。
【００４６】
インク組成物の物性
本実施形態のインク組成物の粘度は、２５℃でずり速度１０（１／ｓ）において、好ましくは０．０３Ｐａ・ｓ未満であり、より好ましくは０．０１Ｐａ・ｓ未満であり、さらに好ましくは０．００５Ｐａ・ｓ未満である。分散液の粘度は、特に限定されないが、例えば、２５℃でずり速度１０（１／ｓ）において、０．００００１Ｐａ・ｓ以上である。
本実施形態のインク組成物の粘度は、２５℃でずり速度１０００（１／ｓ）において、好ましくは０．０３Ｐａ・ｓ未満であり、より好ましくは０．０１Ｐａ・ｓ未満であり、さらに好ましくは０．００５Ｐａ・ｓ未満である。分散液の粘度は、特に限定されないが、例えば、２５℃でずり速度１０００（１／ｓ）において、０．００００１Ｐａ・ｓ以上である。
上記の粘度は、２５℃でＥ型粘度計（例えば、東機産業株式会社製ＴＶＥ−２２）により測定した値である。
【００４７】
インクジェット記録方法
本実施形態のインクジェット記録方法は、上述の本実施形態のインク組成物を、記録ヘッドから吐出して被記録媒体へ付着させるインク付着工程を含む。
【００４８】
上述のインクジェット記録方法は、インク組成物を、インクジェット装置に装填して使用する記録方法である。当該インクジェット装置としては、特に限定されないが、例えばドロップオンデマンド型のインクジェット装置が挙げられる。このドロップオンデマンド型のインクジェット装置には、ヘッドに配設された圧電素子を用いたインクジェット捺染方法を採用した装置、及びヘッドに配設された発熱抵抗素子のヒーター等による熱エネルギーを用いたインクジェット記録方法を採用した装置などがあり、いずれのインクジェット記録方法を採用したものでもよい。以下、インクジェット記録方法が有する各工程について詳細に説明する。
【００４９】
インク付着工程
本実施形態のインク付着工程は、例えば、被記録媒体の面（画像形成領域）に向けて、インク組成物をインクジェット方式により吐出し、被記録媒体に付着させて、画像を形成する。なお、吐出条件は、吐出されるインク組成物の物性によって適宜決定すればよい。
【００５０】
被記録媒体
被記録媒体は、摩擦堅牢性及び耐擦過性を向上させる観点から、表面にヒドロキシ基を有することが好ましい。被記録媒体のヒドロキシ基と、インク組成物に含まれる樹脂（Ａ）の残存ハロゲン原子が反応し、被記録媒体への定着が強固になり、摩擦堅牢性及び耐擦過性を向上させることができるものと考えられる。ただし、この要因には限定されない。
【００５１】
被記録媒体としては、特に限定されないが、例えば、布帛、紙、プラスチック、紙基材にプラスチック類をコーティングした被記録媒体が挙げられる。
布帛としては、特に限定されないが、例えば、絹、綿、羊毛、ナイロン、ポリエステル、レーヨン等の天然繊維及び合成繊維が挙げられる。布帛としては、１種の繊維からなるものであっても、２種以上の繊維を混紡したものであってもよい。
紙としては、特に限定されないが、例えば、普通紙、インクジェット用紙、アート紙、コート紙、キャスト紙が挙げられる。インクジェット用紙は、シリカ粒子やアルミナ粒子から構成されたインク吸収層、又は、ポリビニルアルコール等のヒドロキシ基を有する親水性ポリマーから構成されたインク吸収層を備えていてもよい。
プラスチックとしては、特に限定されないが、例えば、ポリ塩化ビニル、ポリエチレン、ポリプロピレン、ポリエチレンテレフタレート、ポリカーボネート、ポリスチレン、ポリウレタン等のプラスチック類のフィルム又はプレートが挙げられる。
紙製の基材にコーティングするプラスチック類としては、特に限定されないが、例えば、ポリ塩化ビニル、ポリエチレン、ポリプロピレン、ポリエチレンテレフタレート、ポリカーボネート、ポリスチレン、ポリウレタンが挙げられる。
これらの被記録媒体は、１種を単独で、又は２種以上を組み合わせて用いることができる。
【００５２】
プラスチック、又は、紙基材にプラスチック類をコーティングした被記録媒体を用いる場合、表面にヒドロキシ基を導入する処理を施した被記録媒体を用いることが好ましい。
ヒドロキシ基を導入する処理としては、特に限定されないが、例えば、コロナ処理、ヒドロキシ基を有する材料によりインク受容層を設ける処理が挙げられる。
ヒドロキシ基を有する材料としては、特に限定されないが、ポリビニルアルコール、澱粉、カルボキシメチルセルロース等のセルロース誘導体、カゼイン、及びゼラチンが挙げられる。これらの材料は、１種を単独で、又は２種以上を組み合わせて用いることができる。
【００５３】
加熱工程
本実施形態のインクジェット記録方法は、好ましくは、インク付着工程と同時又はその後に、ヒドロキシ基と樹脂（Ａ）中のハロゲン原子との反応温度以上に、被記録媒体を加熱する加熱工程をさらに含む。
加熱工程を有することにより、被記録媒体の表面のヒドロキシ基と、樹脂（Ａ）中の残存ハロゲン原子が反応し、被記録媒体に非水溶性色材をより良好に固着できる。加熱方法としては、特に限定されないが、例えば、ＨＴ法（高温スチーミング法）、ＨＰ法（高圧スチーミング法）、サーモゾル法が挙げられる。
【００５４】
また、加熱工程においては、被記録媒体上のインク組成物付着面を加圧処理しても、加圧処理しなくてもよい。被記録媒体上のインク組成物付着面を加圧処理しない加熱方法としては、オーブン乾燥（コンベアオーブン、バッチオーブン等のプレスをしない方法）が挙げられる。このような加熱工程を有することにより、記録物生産性がより向上する。また、被記録媒体上のインク組成物付着面の加圧処理もする加熱方法としては、特に限定されないが、例えば、ヒートプレス、ウェットオンドライが挙げられる。なお、「加圧」とは、被記録媒体に対して、固体を接触させることにより圧をかけることをいう。
【００５５】
加熱処理時の温度は、本発明の作用効果をより有効かつ確実に奏する観点から、好ましくは６０℃以上であり、より好ましくは６０℃以上１８０℃以下であり、さらに好ましくは６０℃以上１７５℃以下であり、よりさらに好ましくは６０℃以上１７０℃以下である。
被記録媒体として布帛を用いる場合、加熱処理時の温度は、本発明の作用効果をより有効かつ確実に奏する観点から、好ましくは１００℃以上１８０℃以下であり、より好ましくは１３０℃以上１７５℃以下であり、さらに好ましくは１５０℃以上１７０℃以下である。
プラスチック、又は、紙基材にプラスチック類をコーティングした被記録媒体を用いる場合、加熱処理時の温度は、本発明の作用効果をより有効かつ確実に奏する観点から、好ましくは６０℃以上であり、より好ましくは６０℃以上１５０℃以下であり、さらに好ましくは６０℃以上１４０℃以下であり、よりさらに好ましくは６０℃以上１３０℃以下である。
【００５６】
洗浄工程
被記録媒体が布帛である場合、本実施形態のインクジェット記録方法は、加熱工程後に、インク組成物が付着した被記録媒体を洗浄する洗浄工程をさらに含んでいてもよい。洗浄工程により、繊維に染着していない非水溶性着色剤を効果的に除去することができる。洗浄工程は、例えば水を用いて行うことができ、必要に応じてソーピング処理を行ってもよい。ソーピング処理方法としては、特に限定されないが、例えば、即ち未固着の顔料を熱石鹸液などで洗い落とす方法が挙げられる。
【００５７】
このようにして、布帛を含む被記録媒体上に、上記のインク組成物に由来する画像が形成された、捺染物等の記録物を得ることができる。
【００５８】
本実施形態によれば、優れた粘性を示し、布帛への定着画像の摩擦堅牢性及びフィルムへの耐擦過性に優れるインク組成物の得られる分散液、これを用いたインクジェット記録用インク組成物、及びインクジェット記録方法を提供することができる。
【実施例】
【００５９】
以下、本発明を実施例及び比較例を用いてより具体的に説明する。本発明は、以下の実施例によって何ら限定されるものではない。
【００６０】
樹脂の合成
合成例１：樹脂１の合成
３００ｍＬ三口フラスコにスルホン酸変性ポリビニルアルコール（製品名：ゴーセネックス（登録商標）Ｌ−３２６６，日本合成化学工業株式会社製、けん化度８５ｍｏｌ％）４．７質量部（ヒドロキシ基のモル量：０．０７９ｍｏｌ部（トリアジン化合物に対して、１．５倍のモル量））と、水８５質量部とを入れて０℃に冷却した。ここにトリアジン化合物として、塩化シアヌル（東京化成工業株式会社製）１０質量部（０．０５４ｍｏｌ部）を徐々に加え３０分撹拌させ懸濁液を得た。その後、６０℃に昇温して２時間反応させた。反応終了後、樹脂１の水溶液を１００質量部得た。
【００６１】
合成例２：樹脂２の合成
３００ｍＬ三口フラスコにスルホン酸変性ポリビニルアルコール（製品名：ゴーセネックス（登録商標）ＣＫＳ−５０，日本合成化学工業株式会社製、けん化度９９ｍｏｌ％）４．７質量部（ヒドロキシ基のモル量：０．１１ｍｏｌ部（トリアジン化合物に対して、２倍のモル量））と、水８５質量部とを入れて０℃に冷却した。ここにトリアジン化合物として、塩化シアヌル（東京化成工業株式会社製）１０質量部（０．０５４ｍｏｌ部）を徐々に加え３０分撹拌させ懸濁液を得た。その後、６０℃に昇温して２時間反応させた。反応終了後、樹脂２の水溶液を１００質量部得た。
【００６２】
合成例３：樹脂３の合成
３００ｍＬ三口フラスコにスルホン酸変性ポリビニルアルコール（製品名：ゴーセネックス（登録商標）Ｌ−３２６６，日本合成化学工業株式会社製、けん化度８５ｍｏｌ％）２．４質量部（ヒドロキシ基のモル量：０．０４１ｍｏｌ部（トリアジン化合物に対して、０．７６倍のモル量））と、水８５質量部を入れて０℃に冷却した。ここにトリアジン化合物として、２，４‐ジクロロ−１，３，５−トリアジン（東京化成工業株式会社製）８．１質量部（０．０５４ｍｏｌ部）を徐々に加え３０分撹拌させ懸濁液を得た。その後、６０℃に昇温して２時間反応させた。反応終了後、樹脂３の水溶液を１００質量部得た。
【００６３】
合成例４：樹脂４の合成
３００ｍＬ三口フラスコにカチオン（４級アンモニウム塩）変性ポリビニルアルコール（ゴーセネックス（登録商標）Ｋ−４３４，日本合成化学工業株式会社製、けん化度８５ｍｏｌ％）４．７質量部（ヒドロキシ基のモル量：０．０７９ｍｏｌ部（トリアジン化合物に対して、１．５倍のモル量））と、水８５質量部とを入れて０℃に冷却した。ここにトリアジン化合物として、塩化シアヌル（東京化成工業株式会社製）１０質量部（０．０５４ｍｏｌ部）を徐々に加え３０分撹拌させ懸濁液を得た。その後、６０℃に昇温して２時間反応させた。反応終了後、樹脂４の水溶液を１００質量部得た。
【００６４】
合成例５１：樹脂５１の合成
３００ｍＬ三口フラスコにスルホン酸変性ポリビニルアルコール（製品名：ゴーセネックス（登録商標）Ｌ−３２６６，日本合成化学工業株式会社製、けん化度８５ｍｏｌ％）２．４質量部（ヒドロキシ基のモル量：０．０４１ｍｏｌ部（トリアジン化合物に対して、０．７６倍のモル量））と、水８５質量部とを入れて０℃に冷却した。ここにモノクロロトリアジン１０質量部（０．０５４ｍｏｌ部）を徐々に加え３０分撹拌させ懸濁液を得た。その後、６０℃に昇温して２時間反応させた。反応終了後、樹脂５１の水溶液を１００質量部得た。
【００６５】
分散液の製造
実施例Ａ１：分散液１の製造
ジルコニアビーズ８０質量部と、樹脂１の水溶液１３質量部と、非水溶性色材としてＣ．Ｉ．ピグメントブルー１５：３（以下、「ＰＢ１５：３」ともいう）４質量部と、脱酸剤としてトリエタノールアミン１質量部と、純水１７質量部と、を加えてビーズミルにて１時間粉砕し、分散液１とした。
【００６６】
実施例Ａ２：分散液２の製造
ジルコニアビーズ８０質量部と、樹脂２の水溶液１３質量部と、非水溶性色材としてＰＢ１５：３を４質量部と、脱酸剤としてトリエタノールアミン１質量部と、純水１７質量部とを加えてビーズミルにて１時間粉砕し、分散液２とした。
【００６７】
実施例Ａ３：分散液３の製造
ジルコニアビーズ８０質量部と、樹脂３の水溶液１５質量部と、非水溶性色材としてＣ．Ｉ．ピグメントレッド１２２（以下、「ＰＲ１２２」ともいう）を４質量部と、脱酸剤としてトリエタノールアミン１質量部と、純水１７質量部とを加えてビーズミルにて１時間粉砕し、分散液３とした。
【００６８】
実施例Ａ４：分散液４の製造
ジルコニアビーズ８０質量部と、樹脂１の水溶液１０質量部と、ポリウレタン系樹脂（製品名：ユーコート（登録商標）ＵＸ−４８５、固形分濃度：４０質量％、三洋化成工業株式会社製（以下、単に「ＵＸ−４８５」ともいう））３質量部と、非水溶性色材としてＰＢ１５：３を４質量部と、脱酸剤としてトリエタノールアミン１質量部と、純水１７質量部とを加えてビーズミルにて１時間粉砕し、分散液４とした。
【００６９】
実施例Ａ５：分散液５の製造
ジルコニアビーズ８０質量部、樹脂４の水溶液１０質量部と、ポリウレタン系樹脂（製品名：ユーコート（登録商標）ＵＸ−４８５、固形分濃度：４０質量％、三洋化成工業株式会社製）を３質量部、非水溶性色材としてカーボンブラック（以下、「ＣＢ」ともいう）４質量部と、脱酸剤としてトリエタノールアミン１質量部と、純水１７質量部とを加えてビーズミルにて１時間粉砕し、分散液５とした。
【００７０】
実施例Ａ６：分散液６の製造
実施例Ａ１の樹脂１の水溶液の代わりに樹脂２の水溶液を用い、非水溶性色材として、ＰＢ１５：３の代わりにＣ．Ｉ．ピグメントイエロー１８０（以下、「ＰＹ１８０」ともいう）を用い、ポリウレタン系樹脂（製品名：ユーコート（登録商標）ＵＸ−４８５、三洋化成工業株式会社製）の代わりにポリウレタン系樹脂（製品名：ユリアーノ（登録商標）Ｗ６００、荒川化学工業株式会社製）（以下、単に「Ｗ６００」ともいう）を用いた以外は分散液１と同様な方法で分散液６を得た。
【００７１】
比較例Ａ１：分散液５１の製造
樹脂１の水溶液の代わりに、ポリビニルアルコール（以下、「ＰＶＡ」ともいう）を用い、１官能である、モノクロロトリアジンを用いた以外は実施例Ａ１と同様の方法で分散液５１を得た。
【００７２】
比較例Ａ２：分散液５２の製造
樹脂１の水溶液の代わりに、ポリビニルアルコール（以下、「ＰＶＡ」ともいう）を用いた以外は、実施例Ａ１と同様の方法で分散液５２を得た。
【００７３】
比較例Ａ３：分散液５３の製造
樹脂１の水溶液の代わりに、樹脂５１の水溶液を用いた以外は、実施例Ａ１と同様の方法で分散液５３を得た。
【００７４】
【表１】
2020122093.tif 000002
【００７５】
インク組成物の製造
実施例Ｂ１〜Ｂ６、比較例Ｂ１〜Ｂ３
表２に示した成分を混合し、インク組成物を得た。
得られたインク組成物について、以下のインクジェット記録方法を実施し、評価を行った。
【００７６】
評価方法
インクジェット記録方法の条件
上記で得られた各インク組成物をそれぞれインクカートリッジに充填し、ピエゾ素子のエネルギーの作用により記録ヘッドからインクを吐出するインクジェット記録装置（製品名：ＰＸ−Ｇ９３０、セイコーエプソン株式会社製）に搭載した。実施例及び比較例においては、１／６００インチ×１／６００インチの単位領域に、１滴当たりの質量が２８ｎｇ±１０％であるインク滴を１滴付与する条件で記録したベタ画像の記録デューティを１００％と定義する。記録条件は、温度：２３℃、相対湿度：５５％とした。
【００７７】
粘性
得られたインク組成物について、２５℃でＥ型粘度計（製品名：ＴＶＥ−２２、東機産業株式会社製）により測定し、粘度の大きさにより分散性を下記基準に従い評価した。なお、測定時のずり速度を１（１／ｓ）及び１０００（１／ｓ）とした。
（評価基準）
Ａ：ずり速度１０（１／ｓ）、１０００（１／ｓ）のときの粘性がともに０．００５Ｐａ・ｓ未満
Ｂ：ずり速度１０（１／ｓ）、１０００（１／ｓ）のときの粘性がともに０．００５Ｐａ・ｓ以上０．０１Ｐａ・ｓ未満
Ｃ：ずり速度１０（１／ｓ）、１０００（１／ｓ）のときの粘性がともに０．０１ Ｐａ・ｓ以上０．０２Ｐａ・ｓ未満
Ｄ：ずり速度１０（１／ｓ）、１０００（１／ｓ）のときの少なくもいずれかが０．０２Ｐａ・ｓ以上０．０３Ｐａ・ｓ未満
Ｅ：ずり速度１０（１／ｓ）、１０００（１／ｓ）のときの少なくもいずれかが０．０３Ｐａ・ｓ以上
【００７８】
摩擦堅牢性（布）
布帛に対して、インクジェット記録装置（製品名：ＰＸ−Ｇ９３０、セイコーエプソン株式会社製）の改造機（布帛への記録が可能なように布帛固定手段を有する。）を用いたインクジェット記録方法により、各インク組成物を付着させた。記録条件としては、１５ｍｇ／ｉｎｃｈ2の付着量でベタ画像を記録した。このようにして布帛へインクジェット記録を行った。ここで、「ベタ画像」とは、記録解像度で規定される最小記録単位領域である画素の全ての画素に対してドットを記録した画像を意味する。
その後、ヒートプレス機を用いて１６０℃で１分間加熱処理を行い、当該インク組成物を布帛に定着させた。このようにして、布帛に画像が形成された（インクが捺染された）捺染物を製造した。
各捺染物について、学振型摩擦堅牢度試験機（製品名：ＡＢ−３０１、テスター産業株式会社製）を使用し、２００ｇの加重、１０ｃｍ／ｓの速度条件下で、１００回の往復を実施し、その後、ＪＩＳ染色堅牢度試験用白布（ＪＩＳ  Ｌ  ０８０３：２０１１準拠３−１号）を使用して移染濃度光学濃度値（以下「移染濃度ＯＤ値」ともいう）を測定し、以下の評価基準により摩擦堅牢性を評価した。移染濃度ＯＤ値が低いほど、摩擦堅牢性に優れることを意味する。結果を表２に示す。
評価基準
Ａ：移染濃度ＯＤ値が０．１５以下である。
Ｂ：移染濃度ＯＤ値が０．１５超０．２０以下である。
Ｃ：移染濃度ＯＤ値が０．２０超０．２５以下である。
Ｄ：移染濃度ＯＤ値が０．２５超０．３０以下である。
Ｅ：移染濃度ＯＤ値が０．３超である。
【００７９】
耐擦過性試験（フィルム）
上記のインクジェット記録装置を用いて、コロナ処理された二軸延伸ポリプロピレンフィルム（製品名：ＯＰＰ無地ロール２５μｍ厚、東洋紡株式会社製）に、記録デューティが１００％である、１．０インチ×０．５インチのベタパターン画像を記録した記録物を得た。プラテン温度を６０℃で１４４０ｄｐｉ×１４４０ｄｐｉのドット密度で印刷した。記録の１日後にそれぞれ、記録物のベタ画像の上に金巾綿を押し当てて評価した。評価は、ＪＩＳ  Ｌ０８４９：２０１３に基づいて学振式耐擦過性評価装置（製品名：ＡＢ−３０１、テスター産業株式会社製）を用いて２００ｇ荷重１００往復の条件で行った。その後、金巾綿の汚れ、非記録部の汚れ及び印刷部分の剥がれ具合を目視で確認して、表に示す評価基準にしたがって耐擦過性の評価を行った。結果を表２に示す。
評価基準
Ａ：金巾綿の汚れが及び非記録部の汚れもほとんどなく、印刷部分の剥がれ具合がほとんどなかった。
Ｂ：金巾綿の汚れ及び非記録部の汚れがあるが少なく、印刷部分の剥がれ具合がほとんどなかった。
Ｃ：金巾綿の汚れ及び非記録部の汚れがあり、印刷部分の剥がれ具合が多少あった。
Ｄ：金巾綿の汚れ及び非記録部の汚れがかなりあり、印刷部分の剥がれ具合が多かった。
【００８０】
【表２】
2020122093.tif 000003
【００８１】
ＢＹＫ−３４８：シリコーン系界面活性剤（製品名：ＢＹＫ−３４８、ビックケミー・ジャパン株式会社製）
ＣＭＣ：カルボキシメチルセルロース
【００８２】
以上の評価結果より、実施例の分散液及びインク組成物は、比較例の分散液及びインク組成物と比較して、分散性、布帛に対する摩擦堅牢制、耐擦過性にすぐれることがわかる。